【事件の表示】
　特願２００３−５６９０８７号「ポリマー性カバリングおよび生体活性コーティングを有する複合ステント」拒絶査定不服審判事件〔平成１５年８月２８日国際公開、ＷＯ０３／７０１２５、平成１７年６月１６日国内公表、特表２００５−５１７４９０号〕について、次のとおり審決する。
【結　論】
　本件審判の請求は、成り立たない。
【理　由】
１．手続の経緯  
　本願は、平成１３年１２月２１日を国際出願日とする出願であって、平成２０年８月２６日付けで拒絶査定がなされ、これに対して、同年１１月２６日に拒絶査定不服審判の請求がなされるとともに、同年１２月１８日付けで特許請求の範囲の手続補正がなされたものである。  
 　  
２．平成２０年１２月１８日付けの手続補正についての補正却下の決定  
［補正却下の決定の結論］  
　平成２０年１２月１８日付けの手続補正（以下、「本件補正」という。）を却下する。  
 　 
［理由］  
(2-1)補正後の本願発明 
　本件補正により、特許請求の範囲の請求項１は、次のように補正された。
「血液を運ぶ脈管に送達するための複合膨張可能デバイスであって、第１および第２の端部を有する膨張可能支持フレーム、該支持フレーム上を延び、内側表面および外側表面を有するポリマースリーブ、ならびに該ポリマースリーブの内側表面および外側表面のうちの少なくとも１つに配置されそして共有結合により取り付けられ、そしてＣＯＯＨを末端とする
選択的に切断可能である
デバイス上で
 　 
(2-2)補正の目的および新規事項の追加の有無 
　本件補正における請求項１の補正事項は、 
　補正前の「ＣＯＯＨを末端とする多官能性リンカー／スペーサーにより細胞接着ペプチドに共有結合により結合された該内皮細胞増殖を促進する」を、補正後の「ＣＯＯＨを末端とする
選択的に切断可能である
デバイス上で
　これは、多官能性リンカー／スペーサーと細胞接着ペプチド（など）との結合がどのようなものであるかについて「選択的に切断可能である」との限定を付加すると共に、内皮細胞増殖の促進がどこでなされているかについて「デバイス上で」あるとの限定を付加するものであり、  
　かつ、補正後の請求項１に記載された発明は、補正前の請求項１に記載された発明と、産業上の利用分野及び解決しようとする課題が同一であるので、  
　上記補正は、平成１８年法律第５５号改正附則第３条第１項によりなお従前の例によるとされる同法による改正前の特許法第１７条の２第４項第２号の特許請求の範囲の減縮を目的にするものに該当する。  
　そして、本件補正は、新規事項を追加するものではない。  
 　 
(2-3)独立特許要件 
　そこで、本件補正後の請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に違反しないか）について以下に検討する。 
 　 
(2-3-1)引用例の記載事項  
(2-3-1-1)原査定の拒絶理由で引用した国際公開第０１／８２８３３号（以下、「引用例１」という。）には、以下の記載および図示がある。  
(a)明細書第６頁第１７〜２１行 
「More particularly as shown in Figure 1 of the drawings, the stent graft assembly 10 includes a stent graft 11 which consists of a stent 12 which is covered by a polymeric sleeve 13. As shown in Figure 1, the stent graft 11 is disposed over an inflatable balloon 16 on the distal extremity of a balloon delivery catheter 17 of a conventional type and forming a part of the assembly 10.」『特に、図面の図１に示されているように、移植ステントアセンブリ１０は、ポリマースリーブ１３によって覆われたステント１２からなる移植ステント１１を含んでいる。図１に示されているように、移植ステント１１は、従来タイプのバルーンデリバリーカテーテル１７の末端の先端の膨張可能なバルーン１６に配置され、アセンブリ１０の一部を形成している。』（『』内は、当審による仮訳。以下同じ。）
　
(b)明細書第７頁第４〜７行
「The sleeve 13 is in the form of a tubular member of a size so that it can slip over the stent 12 when it is in an unexpanded condition and preferably has a length so that the extreme ends of the stent 12 extend beyond the sleeve as shown in Figure 1. The sleeve 13 is typically formed of a polymeric material such as ePTFE.」『スリーブ１３は、拡張されていない状態のステント１２を滑り込ませることのできるサイズのチューブ状に形成されており、図１に示されているように、望ましくは、ステント１２は、これのいちばん端がスリーブ１３を超えて延びるような長さを有している。スリーブ１３は、ePTFE（延伸ポリテトラフルオロエチレン）などの高分子材料から形成されている。』
　
(c)明細書第１３頁第２１〜２８行
「In connection with the stent graft of the present invention, it has been found that it may be desirable to utilize the stent graft to locally deliver different drugs or agents into the vessel into which the stent graft is to be implanted to improve the vascular benefit and long term performance of the stent graft. Types of drugs or agents that may prove beneficial include substances that reduce the thrombogenic, inflammatory or smooth muscle cell proliferative response of the vessel to the stent graft. Specific examples of such drugs or agents may include heparin, phosphorylcholine, albumin, dexamethasone, paelitaxel and vascular endothelial growth factor (VEGF).」『本発明の移植ステントに関して、移植ステントの長期間のパフォーマンスおよび血管への効果を向上させることにおいて移植ステントがインプラントされる脈管内に異なる薬剤または作用剤を局所的に運ぶために移植ステントを使用することが望ましいということが見いだされた。有用性を与えることができるタイプの薬剤または作用剤は、脈管における移植ステントによる平滑筋の増殖、血栓、炎症を減少させる物質を含んでいる。そのような薬剤または作用剤の実例として、へパリン、ホスホリルコリン、アルブミン、デキサメサゾン、タキソール、および血管内皮成長因子(VEGF)を挙げることができる。』
　
(d)明細書第１５頁第８〜１１行
「The stent graft and method of the present invention have many advantages. There has been provided a stent graft which is physiologically compatible and highly flexible and is comprised of a minimum number of materials and elements which are exposed to blood and tissue in the human body.」『本発明の移植ステントと移植方法には、多くの利点がある。生理的整合性と高柔軟性を有すると共に最小限の素材と材料から構成され、人体の組織や血液に露出される移植ステントを提供する。』
　
(e)明細書第１５頁第１４〜１８行
「In utilizing coatings for the stent graft for various purposes as for example inhibiting clotting, enhancing endothelial growth, etc., these can be accomplished by a single coating process because only one material need be coated. In contrast to a situation where both metal and a polymer are exposed to the blood and tissue, both must be coated in separate processes.」『例えば、凝固を抑制したり、内皮の増殖を促進したりする等々の目的のために移植ステントのコーティングを利用することについて、このコーティングは、一つの材料による単一のコーティングプロセスによって達成することができる。金属とポリマーの両方が血液と組織にさらされるという状況を考慮すると、金属とポリマーのそれぞれは、別々のプロセスでコートされるべきである。』
　
(f)ＦＩＧ.１には、「ステント１２は、一方および他方の端部を有する」こと、「ポリマースリーブ１３は、ステント１２上を延びると共に、内側表面および外側表面を有する」ことの図示がある。
　
(g)上記(c)の「・・・移植ステントがインプラントされる脈管内・・・」との記載、上記(d)の「・・・人体の組織や血液に露出される移植ステント・・・」との記載、同(e)の「・・・移植ステントのコーティングを利用することについて・・・金属とポリマーの両方が血液と組織にさらされる・・・」との記載からして、引用例１には、「血液を運ぶ脈管内において移植ステントが利用される」ことが記載されているに等しい。
　
(h)上記(a)の「・・・ポリマースリーブ１３によって覆われたステント１２からなる移植ステント１１・・・」との記載、同(b)の「・・・スリーブ１３は、ePTFE（延伸ポリテトラフルオロエチレン）などの高分子材料から形成されている。」との記載、同(c)の「・・・脈管内に異なる薬剤または作用剤を局所的に運ぶことにおいて移植ステントを使用することが望ましい・・・移植ステントによる平滑筋の増殖、血栓、炎症を減少させる物質を含んでいる。そのような薬剤または作用剤の実例として、へパリン、ホスホリルコリン、アルブミン、デキサメサゾン、タキソール、および血管内皮成長因子(VEGF)を挙げることができる。」との記載、同(d)の「・・・人体の組織や血液に露出される移植ステント・・・」との記載、同(e)の「・・・例えば、内皮の増殖を促進したり、凝固を抑制したりする等々の目的のために移植ステントのコーティングを利用することについて・・・」との記載からして、移植ステント１１のポリマースリーブ１３の表面（例えばePTFE）に、内皮の増殖を促進する血管内皮成長因子、および、例えばヘパリンをコートすることが示されているので、引用例１には、「移植ステント１１のポリマースリーブ１３の表面にコートされた『血管内皮成長因子および例えばヘパリン』のコーティングが、移植ステント１１上で内皮の増殖を促進する」ことが記載されているに等しい。
　
　上記(a)ないし(h)の記載事項および図示内容より、引用例１には、
「血液を運ぶ脈管内において利用される移植ステント１１であって、一方および他方の端部を有するステント１２、該ステント１２上を延び、内側表面および外側表面を有するポリマースリーブ１３、ならびに該ポリマースリーブ１３の表面にコートされ、そして該移植ステント１１上で内皮の増殖を促進するための『血管内皮成長因子および例えばヘパリン』のコーティング、を備える、移植ステント１１。」の発明（以下、「引用例１記載の発明」という。）が開示されている。
　
(2-3-1-2)原査定の拒絶理由で引用した米国特許第６１５９５３１号明細書（以下、「引用例２」という。）には、以下の記載がある。
(i)公報第１欄第４３〜４９行
「Another object of the invention is to provide a coating of the above character which can be combined with one or a plurality of agents including cell-adhesion peptides and proteins, components (of extracellular matrix) or their bioactive segments, growth factors, anti-thrombogenic, anti-coagulant, anti-inflammatory, anti-proliferative agents and agents inhibiting platelet adhesion.」『この発明の別の目的は、細胞接着ペプチド、細胞接着タンパク質、細胞外マトリックス成分、または、生物活性セグメントとなる、増殖因子剤、坑血栓剤、坑凝血剤、坑炎症剤、坑増殖剤、血小板接着抑制剤の内のいずれか１つ又は複数を混合することができる上記の性質のコーティングを提供することである。』
　
(j)公報第４欄第１８〜２０行
「By way of example, primary amine groups obtained after allylamine plasma react with succinic anhydride leading to a substrate covered by linkers 26 ended with COOH groups.」『一例として、アリルアミンプラズマの後に得られた第１級アミン基は、基材をカバーすると共に琥珀酸無水物から導かれて末端にCOOH基を有するリンカー２６と反応する。』
　
(k)公報第４欄第２３〜３１行
「The linker/spacer attachment step 23 can also be utilized to introduce desirable functional groups which can readily react with the final coating agents.For example, COOH groups at the end of linker 26 can form stable amide linkage with NH２ groups in cell-adhesion peptides and proteins, anti-inflammatory peptides, anti-thrombogenic peptides and proteins, growth factors, etc.The COOH groups can also form an ester linkage with OH groups in the anti-coagulant agent heparin. 」『リンカー／スペーサーを取り付けるステップ２３は、望ましい官能基を提供するために利用されるべきものであり、この官能基は、最終的にコーティング剤と容易に反応することができる。例えば、リンカー２６の末端のCOOH基は、細胞接着ペプチド、細胞接着タンパク質、抗炎症ペプチド、坑血栓症ペプチド、坑血栓症タンパク質、増殖因子などにおけるNH２基と安定したアミド結合を形成することができる。COOH基は、また抗凝血剤へパリン中のOH基とエステル結合を形成することができる。』
　
(l)公報第４欄第３５〜３８行
「Multifunctional linkers usually have 2-20 carbon atoms in the backbone. They can be anhydrides of dicarboxylic acids, dicarboxylic acids, diamines, diols, or amino acids. 」『通常、多官能性リンカーは主鎖に2-20個の炭素原子を持っている。それらはジカルボン酸の無水物、ジカルボン酸、ジアミン、ジオール、またはアミノ酸であることができる。』
　
(m)公報第５欄第１〜７行
「In this step, the available functional groups provided by the linkers 26, are used to covalently bind molecules of a bioactive/biocompatible agent, such as a cell-adhesion peptide P15 as hereinafter described, possessing desirable properties to the substrate surface 12 to provide the final resulting coating on the surface 12 as for example a PTFE surface.」『このステップにおいて、リンカー２６によって供給される利用可能な官能基は、生物活性／生物適応剤を共有結合させるものとして利用され、生物活性／生物適応剤は、例えばＰＴＦＥの表面１２を最終的にコーティングすることにより得られる基材表面１２の望ましい特性を与える、以下で詳述される細胞接着ペプチドＰ１５などである。』
　
(n)公報第５欄第１１〜１５行
「Such coatings can include cell adhesion peptides, proteins or components of extra-cellular matrix to promote cell migration and proliferation, leading to a rapid and complete coverage of the blood-contacting surface by a natural endothelial cell lining.」『このようなコーティングは、自然な内皮細胞ライニングとして血液と接触する表面への被覆が速やかにかつ完全に行われると共に、細胞移動や増殖を促進する細胞接着ペプチド、タンパク質または特別な細胞質マトリックス成分を含むことができる。』
　
(o)公報第６欄第４２〜４７行
「The coating and method can be utilized on many different types of devices which are intended to be implanted in the human body or in other words to remain in the human body for a period of time. Such devices include stents and grafts placed in various vessels of the human body.」『コーティングおよびその方法は、人体にインプラントすること、言い換えればある一定期間人体に残すようにインプラントすることを目的とする幾つかの異なるデバイスとして利用することができる。このデバイスは、人体のさまざまな脈管に配置されるステントやグラフトである場合を包含する。』
　
(p)公報第６欄第５０〜５３行
「The coating and method is particularly advantageous for use on surfaces which heretofore have been difficult to obtain cell growth on, as for example PTFE and ePTFE.」『コーティングおよびコーティング方法は、これまで、細胞を成長させることが困難であった例えばPTFEおよびePTFEの表面の上に施すことにおいて特に有効である。』
　
(q)上記(j)の「一例として、アリルアミンプラズマの後に得られた第１級アミン基は、基材をカバーすると共に琥珀酸無水物から導かれて末端にCOOH基を有するリンカー２６と反応する。」との記載、および同(k)の「リンカー／スペーサーを取り付けるステップ２３は、望ましい官能基を提供するために利用されるべきものであり、この官能基は、最終的にコーティング剤と容易に反応することができる。」との記載、同(l)の「通常、多官能性リンカーは・・・」との記載、同(p)の「コーティングおよびコーティング方法は、これまで、細胞を成長させることが困難であった例えばPTFEおよびePTFEの表面の上に施すことにおいて特に有効である。」との記載からして、基材の表面（例えばePTFE）に多官能性リンカー／スペーサーをアミド結合により取り付けることが示されており、さらに、この多官能性リンカー／スペーサーは、基材の表面に配置されることで取り付けられているということができるので、引用例２には、「基材の表面に多官能性リンカー／スペーサーを配置してそしてアミド結合により取り付ける」ことが記載されているに等しい。
　
(r)上記(i)の「この発明の別の目的は、細胞接着ペプチド、細胞接着タンパク質、細胞外マトリックス成分、または、生物活性セグメントとなる、増殖因子剤、坑血栓剤、坑凝血剤、坑炎症剤、坑増殖剤、血小板接着抑制剤の内のいずれか１つ又は複数を混合することができる上記の性質のコーティングを提供することである。」との記載、上記(k)の「リンカー／スペーサーを取り付ける・・・リンカー２６の末端のCOOH基は、細胞接着ペプチド・・・などにおけるNH２基と安定したアミド結合を形成することができる。COOH基は、また抗凝血剤へパリン中のOH基とエステル結合を形成することができる。」との記載、同(l)の「通常、多官能性リンカーは・・・ジカルボン酸の無水物、ジカルボン酸、ジアミン、ジオール、またはアミノ酸であることができる。」との記載、同(m)の「・・・このステップにおいて、リンカー２６によって供給される利用可能な官能基は、生物活性／生物適応剤を共有結合させるものとして利用され、生物活性／生物適応剤は、例えばＰＴＦＥの表面１２を最終的にコーティングすることにより得られる基材表面１２の望ましい特性を与える、以下で詳述される細胞接着ペプチドＰ１５などである。」との記載、同(n)の「このようなコーティングは、自然な内皮細胞ライニングとして血液と接触する表面への被覆が速やかにかつ完全に行われると共に、細胞移動や増殖を促進する細胞接着ペプチド、タンパク質または特別な細胞質マトリックス成分を含むことができる。」との記載、同(o)の「コーティングおよびその方法は、・・幾つかの異なるデバイスとして利用することができる。このデバイスは、人体のさまざまな脈管に配置されるステントやグラフトである場合を包含する。」との記載からして、ＣＯＯＨを末端とする多官能性リンカー／スペーサーに、末端ＣＯＯＨとアミド結合すると共に内皮細胞の増殖を促進する細胞接着ペプチド、および、例えば、末端ＣＯＯＨとエステル結合する抗凝血剤へパリンを結合させたコーティングによりステント（デバイス）上で内皮細胞の増殖が促進されることが示されているので、引用例２には、「ＣＯＯＨを末端とする多官能性リンカー／スペーサーに結合した『末端ＣＯＯＨとアミド結合する細胞接着ペプチド、および、例えば、末端ＣＯＯＨとエステル結合する抗凝血剤へパリン』のコーティングが、ステント（デバイス）上で内皮細胞の増殖を促進する」ことが記載されているに等しい。
　
　上記(i)ないし(r)の記載事項より、引用例２には、
「基材の表面に配置されそして共有結合により取り付けられ、そしてＣＯＯＨを末端とする多官能性リンカー／スペーサーに結合してデバイス上で内皮細胞増殖を促進するための『末端ＣＯＯＨとアミド結合する細胞接着ペプチド、および、例えば、末端ＣＯＯＨとエステル結合する抗凝血剤へパリン』のコーティング、を備える、デバイス。」の発明（以下、「引用例２記載の発明」という。）が開示されている。
　
(2-3-2)対比・判断  
　本願補正発明と引用例１記載の発明とを対比する。  
○引用例１記載の発明の「移植ステント１１」、「一方」、「他方」、「ステント１２」、「ポリマースリーブ１３」、「表面」、「内皮の増殖」は、
　本願補正発明の「複合膨張可能デバイス」、「第１」、「第２」、「膨張可能支持フレーム」、「ポリマースリーブ」、「内側表面および外側表面のうちの少なくとも１つ」、「内皮細胞増殖」にそれぞれ相当する。
　
○引用例１記載の発明の「血液を運ぶ脈管内において利用される」移植ステント１１（複合膨張可能デバイス）は、脈管内の所定の箇所に送達されて利用される複合膨張可能デバイスであるということができるので、本願補正発明の「血液を運ぶ脈管に送達するための」複合膨張可能デバイスに相当する。（本願補正発明と引用例１記載の発明との対比における（）内の事項は、本願補正発明の発明特定事項である。以下、同じ。）
　
○引用例１記載の発明の「コートされ、そして移植ステント１１（デバイス）上で内皮の増殖（内皮細胞増殖）を促進するための『血管内皮成長因子および例えばヘパリン』のコーティング」と、本願補正発明の「配置されそして共有結合により取り付けられ、そしてＣＯＯＨを末端とする選択的に切断可能である多官能性リンカー／スペーサーにより細胞接着ペプチドに共有結合により結合されたデバイス上で内皮細胞増殖を促進させるためのコーティング」とは、「コートされ、そしてデバイス上で内皮細胞増殖を促進するためのコーティング」という点で共通する。
　
　上記より、本願補正発明と引用例１記載の発明とは、
「血液を運ぶ脈管に送達するための複合膨張可能デバイスであって、第１および第２の端部を有する膨張可能支持フレーム、該支持フレーム上を延び、内側表面および外側表面を有するポリマースリーブ、ならびに該ポリマースリーブの内側表面および外側表面のうちの少なくとも１つにコートされ、そして該デバイス上で内皮細胞増殖を促進するためのコーティング、を備える、デバイス。」という点で共通し、以下の点で相違している。
　
＜相違点＞
　本願補正発明では、「ポリマースリーブの内側表面および外側表面のうちの少なくとも１つに配置されそして共有結合により取り付けられ、そしてＣＯＯＨを末端とする選択的に切断可能である多官能性リンカー／スペーサーにより細胞接着ペプチドに共有結合により結合されたデバイス上で内皮細胞増殖を促進するためのコーティング」であるのに対して、
　引用例１記載の発明では、「ポリマースリーブの内側表面および外側表面のうちの少なくとも１つにコートされ、そしてデバイス上で内皮細胞増殖を促進するための『血管内皮成長因子および例えばヘパリン』のコーティング」である点。
　
＜相違点＞について検討する。　
　２．(2-3-1-2)で示したように、引用例２には、「基材の表面に配置されそして共有結合により取り付けられ、そしてＣＯＯＨを末端とする多官能性リンカー／スペーサーに結合してデバイス上で内皮細胞増殖を促進するための『末端ＣＯＯＨとアミド結合する細胞接着ペプチド、および、例えば、末端ＣＯＯＨとエステル結合する抗凝血剤へパリン』のコーティング、を備える、デバイス。」の発明が開示されている。
　ここで、引用例２記載の発明の「アミド結合」は、本願明細書の【００２６】【００３７】においてアミド結合を共有結合としていることから、同じく「共有結合」であると見ることができる。
　そして、引用例１記載の発明の「ポリマースリーブの内側表面および外側表面のうちの少なくとも１つにコートされ、そしてデバイス上で内皮細胞増殖を促進するための『血管内皮成長因子および例えばヘパリン』（内皮細胞増殖を促進する物質および例えばヘパリン）のコーティング」と、引用例２記載の発明の「基材の表面に配置されそして共有結合により取り付けられ、そしてＣＯＯＨを末端とする多官能性リンカー／スペーサーに結合してデバイス上で内皮細胞増殖を促進するための『末端ＣＯＯＨとアミド結合（共有結合）する細胞接着ペプチド、および、例えば、末端ＣＯＯＨとエステル結合する抗凝血剤へパリン』（内皮細胞増殖を促進する物質および例えばヘパリン）のコーティング」とは、「基材の表面にコートされ、そしてデバイス上で内皮細胞増殖を促進するための『内皮細胞増殖を促進する物質および例えばヘパリン』のコーティング」という点で共通する。
　そうすると、引用例１記載の発明の上記「ポリマースリーブの内側表面・・・コーティング」について、引用例２記載の発明の上記「基材の表面・・・コーティング」を適用することで、［ポリマースリーブの内側表面および外側表面のうちの少なくとも１つに配置されそして共有結合により取り付けられ、そしてＣＯＯＨを末端とする多官能性リンカー／スペーサーに結合してデバイス上で内皮細胞増殖を促進するための『末端ＣＯＯＨとアミド結合（共有結合）する細胞接着ペプチド、および、例えば、末端ＣＯＯＨとエステル結合する抗凝血剤へパリン』のコーティング］となるようにすることは、当業者であれば容易に想到し得ることである。
　そして、上記のように［ポリマースリーブの内側表面・・・『末端ＣＯＯＨとアミド結合（共有結合）する細胞接着ペプチド、および、例えば、末端ＣＯＯＨとエステル結合する抗凝血剤へパリン』のコーティング］とする際、一般に、アミド結合とエステル結合それぞれの切断され易さに差がある（アミド結合された細胞接着ペプチドとエステル結合された抗凝血剤へパリンとが選択的に切断される）こと自体、当業者における自明の事項であるということができるので、上記［ポリマースリーブの内側表面・・・『末端ＣＯＯＨとアミド結合（共有結合）する細胞接着ペプチド、および、例えば、末端ＣＯＯＨとエステル結合する抗凝血剤へパリン』のコーティング］は、「ポリマースリーブの内側表面および外側表面のうちの少なくとも１つに配置されそして共有結合により取り付けられ、そしてＣＯＯＨを末端とする選択的に切断可能である多官能性リンカー／スペーサーにより細胞接着ペプチドに共有結合により結合されたデバイス上で内皮細胞増殖を促進するためのコーティング」に相当しているということができる。
　
　上記に関連して、請求人は、審判請求書の手続補正書（理由補充書）において、「本願発明の優れたトロンボゲン非形成性のデバイスは、さらに『ＣＯＯＨを末端とする選択的に切断可能である多官能性リンカー／スペーサーにより細胞接着ペプチドに共有結合により結合された該ポリマースリーブにおける内皮細胞増殖を促進するためのコーティング』を備えることにより、基板からの、細胞接着ペプチドの予測可能に制御され、選択的な放出を可能にし、レセプター／リガンド相互作用、分子の同定および抗体／抗原複合体の特徴付け、細胞部分集団の選択的精製などにおける有用性を提供するという（本願明細書段落００４１〜００４２）、さらなる効果を提供します。」（第３頁第４段落）および「『引用文献２には「linker 26」がＣＯＯＨを末端とする点が記載されている（例えば、４欄１８〜４４行参照のこと。）』とされる引用文献２（米国特許第６１５９５３１号明細書）は、ご指摘の箇所を精査しても、細胞接着ペプチドと、ＣＯＯＨを末端とする選択的に切断可能である多官能性リンカー／スペーサーとの組み合わせを開示教示もしておりません。むしろ、引用文献２は、具体例として、ＣＯＯＨ基と抗凝固剤ヘパリンとの組み合わせを記載している点で（４欄２９〜３１行）、抗凝固剤ヘパリンを用いずともトロンボゲン非形成性のデバイスを提供する本願発明のデバイスとは反対の教示を含むというべきです。」（同第６段）との主張をしているので、この点について検討する。
　本願補正発明の「ＣＯＯＨを末端とする選択的に切断可能である多官能性リンカー／スペーサーにより細胞接着ペプチドに共有結合により結合されたデバイス上で内皮細胞増殖を促進するためのコーティング」との発明特定事項は、細胞接着ペプチドとの関係において選択的に切断可能である物質を特定するものではないことから、細胞接着ペプチド（アミド結合物質）と抗凝固剤ヘパリン（エステル結合物質）との組み合わせを排除するものであるとはいえない。
　また、仮に、上記発明特定事項が細胞接着ペプチドと抗凝固剤ヘパリンとの組み合わせを排除するものであるとしても、該事項は、細胞接着ペプチド（アミド結合物質）とエステル結合物質との組み合わせを包含するものであり、一方、引用例２には、上記２．(2-3-1-2)の(i)の「この発明の別の目的は、細胞接着ペプチド、細胞接着タンパク質、細胞外マトリックス成分、または、生物活性セグメントとなる、増殖因子剤、坑血栓剤、坑凝血剤、坑炎症剤、坑増殖剤、血小板接着抑制剤の内のいずれか１つ又は複数を混合することができる上記の性質のコーティングを提供することである。」との記載、同(k)の「・・・例えば、リンカー２６の末端のCOOH基は、細胞接着ペプチド、細胞接着タンパク質、抗炎症ペプチド、坑血栓症ペプチド、坑血栓症タンパク質、増殖因子などにおけるNH２基と安定したアミド結合を形成することができる。COOH基は、また抗凝血剤へパリン中のOH基とエステル結合を形成することができる。」との記載があり、これからして、細胞接着ペプチド（アミド結合物質）とエステル結合物質とを組み合わせることの開示があるということができるので、本願補正発明と引用例２記載の発明とは、この点において共通している。
　さらに、上記発明特定事項が、細胞接着ペプチドの一部が選択的に切断されて放出されることを意味しているとしても、本願明細書には、これを裏付ける記載または開示があるとはいえない。
　上記からして、上記請求人の主張は、適当なものであるとはいえないので、これを採用することはできない。
　
　したがって、相違点に係る本願補正発明の発明特定事項とすることは、当業者であれば引用例１、２記載の発明に基いて容易になし得ることである。
　また、本願補正発明の作用効果は、当業者であれば引用例１、２記載の発明に基いて十分に予測し得ることである。 
　よって、本願補正発明は、引用例１、２記載の発明に基いて当業者が容易に発明をすることができたものである。  
 　  
(2-3-3)まとめ  
　上記からして、本願補正発明は特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。  
 　  
３．本願発明について  
(3-1)本願発明  
　本件補正は上記のとおり却下されたので、本願の請求項１に係る発明（以下、「本願発明」という。）は、平成２０年４月１４日付け手続補正書の特許請求の範囲の請求項１に記載された以下のとおり特定されるものである。  
「血液を運ぶ脈管に送達するための複合膨張可能デバイスであって、第１および第２の端部を有する膨張可能支持フレーム、該支持フレーム上を延び、内側表面および外側表面を有するポリマースリーブ、ならびに該ポリマースリーブの内側表面および外側表面のうちの少なくとも１つに配置されそして共有結合により取り付けられ、そしてＣＯＯＨを末端とする多官能性リンカー／スペーサーにより細胞接着ペプチドに共有結合により結合された該内皮細胞増殖を促進するためのコーティング、を備える、デバイス。」
 　 
(3-2)引用例の記載事項  
　原査定で引用した引用例の記載事項は、上記２．(2-3-1)で示したとおりである。
 　 
(3-3)対比・判断  
　上記２．(2-2)で示したように、本件補正における請求項１の補正事項は、請求項１に記載した発明を特定するために必要な事項に限定事項を付加するものであることから、本願発明は、本願補正発明を包含しいている。
　そうすると、本願補正発明が、上記２．(2-3-2)で示したように、引用例１、２記載の発明に基いて当業者が容易に発明をすることができたものであるので、本願補正発明を包含する本願発明も同じく、引用例１、２記載の発明に基いて当業者が容易に発明をすることができたものということができる。
　
(3-4)むすび  
　したがって、本願発明は、引用例１、２記載の発明に基いて当業者が容易に発明をすることができたものであるので、特許法第２９条第２項の規定により特許を受けることができない。  
　それゆえ、本願は、特許請求の範囲の請求項２ないし２２に係る発明について、検討するまでもなく、拒絶すべきものである。  
　よって、結論のとおり審決する。